(57)【要約】【課題】  顔料分散性や分散用樹脂の溶解性に優れるだけでなく、塗工性が高く、より透明性及びコントラストの高い塗膜を形成しうる顔料分散液を提供する。【解決手段】  顔料分散液は、顔料と有機溶剤とを含む顔料分散液であって、該有機溶剤として、（a1）アルキル基の炭素数が２以上であるモノプロピレングリコールモノアルキルエーテル、（a2）モノプロピレングリコールジアルキルエーテル、（a3）ジプロピレングリコールアルキルエーテル等のエーテル化合物、（b1）アルキル基の炭素数が２以上であるモノプロピレングリコールアルキルエーテルアセテート、（b2）ジプロピレングリコールアルキルエーテルアセテート等のアセテート化合物、（c1）Ｃ3-6アルカンジオール等のアルコール化合物からなる群より選ばれた少なくとも１種の有機溶剤を含むことを特徴とする。【選択図】      なし【特許請求の範囲】
【請求項１】
顔料と有機溶剤とを含む顔料分散液であって、該有機溶剤として、（a1）アルキル基の炭素数が２以上であるモノプロピレングリコールモノアルキルエーテル、（a2）モノプロピレングリコールジアルキルエーテル、（a3）ジプロピレングリコールアルキルエーテル、（a4）トリプロピレングリコールアルキルエーテル、（a5）１，３−プロパンジオールアルキルエーテル、（a6）１，３−ブタンジオールアルキルエーテル、（a7）グリセリンアルキルエーテル、（a8）モノ，ジ又はトリプロピレングリコールアリールエーテル、（b1）アルキル基の炭素数が２以上であるモノプロピレングリコールアルキルエーテルアセテート、（b2）ジプロピレングリコールアルキルエーテルアセテート、（b3）トリプロピレングリコールアルキルエーテルアセテート、（b4）１，３−プロパンジオールアルキルエーテルアセテート、（b5）１，３−ブタンジオールアルキルエーテルアセテート、（b6）グリセリンアルキルエーテルアセテート、（b7）モノ，ジ又はトリプロピレングリコールアリールエーテルアセテート、（b8）Ｃ5-6アルカノールアセテート、（b9）Ｃ5-6シクロアルカノールアセテート、（b10）Ｃ3-6アルカンジオールアセテート、（b11）Ｃ3-6シクロアルカンジオールアセテート、（b12）グリセリンアセテート、（c1）Ｃ3-6アルカンジオール、（c2）Ｃ3-6シクロアルカンジオール、（c3）Ｃ5-6アルカノール、及び（c4）Ｃ5-6シクロアルカノールからなる群より選ばれた少なくとも１種の有機溶剤を含むことを特徴とする顔料分散液。
【請求項２】
有機溶剤として、（a1）アルキル基の炭素数が２以上であるモノプロピレングリコールモノアルキルエーテル、（a2）モノプロピレングリコールジアルキルエーテル、（a3）ジプロピレングリコールアルキルエーテル、（a4）トリプロピレングリコールアルキルエーテル、（a5）１，３−プロパンジオールアルキルエーテル、（a6）１，３−ブタンジオールアルキルエーテル、（a7）グリセリンアルキルエーテル、及び（a8）モノ，ジ又はトリプロピレングリコールアリールエーテルからなるエーテル化合物群、（b1）アルキル基の炭素数が２以上であるモノプロピレングリコールアルキルエーテルアセテート、（b2）ジプロピレングリコールアルキルエーテルアセテート、（b3）トリプロピレングリコールアルキルエーテルアセテート、（b4）１，３−プロパンジオールアルキルエーテルアセテート、（b5）１，３−ブタンジオールアルキルエーテルアセテート、（b6）グリセリンアルキルエーテルアセテート、（b7）モノ，ジ又はトリプロピレングリコールアリールエーテルアセテート、（b8）Ｃ5-6アルカノールアセテート、（b9）Ｃ5-6シクロアルカノールアセテート、（b10）Ｃ3-6アルカンジオールアセテート、（b11）Ｃ3-6シクロアルカンジオールアセテート、及び（b12）グリセリンアセテートからなるアセテート化合物群、（c1）Ｃ3-6アルカンジオール、（c2）Ｃ3-6シクロアルカンジオール、（c3）Ｃ5-6アルカノール、及び（c4）Ｃ5-6シクロアルカノールからなるアルコール化合物群の３つの化合物群のうち少なくとも２つの化合物群からそれぞれ１種以上選ばれた複数の有機溶剤を含む請求項１記載の顔料分散液。
【請求項３】
有機溶剤として、さらに、モノプロピレングリコールモノメチルエーテル及びモノプロピレングリコールメチルエーテルアセテートから選択された少なくとも１種の有機溶剤を含む請求項１又は２記載の顔料分散液。
【請求項４】
有機溶剤として、さらに、カルボン酸アルキルエステル類及び脂肪族ケトン類から選択された少なくとも１種の有機溶剤を含む請求項１〜３の何れかの項に記載の顔料分散液。
【発明の詳細な説明】
【技術分野】
【０００１】
本発明は塗料、印刷インキその他に用いられる顔料分散液、より詳細には、例えば自動車、塗装鋼板、建材、缶、平板、グラビア、フレキソ、インクジェットプリンタ、カラーフィルター等に使用可能であって、使用時の安全性に優れ、顔料分散性、塗工性、透明性に優れ、塗布後に高コントラストな塗膜を形成する顔料分散液に関する。
【背景技術】
【０００２】
顔料分散液には、様々な性能、例えば顔料の高い分散性、顔料の分散安定性、分散用樹脂の高い溶解性、分散液の良好な流動性、塗布装置射出部での流動安定性、使用する揮発性溶剤の安全性などが要求される。また、顔料分散液を塗布したものでは高光沢性、高鮮鋭性、高耐光性、特にカラーフィルターでは高コントラスト、高透過性などが求められる。この要求を満たすため、種々の溶剤が分散用溶剤として用いられる。顔料分散用の溶剤に求められる性能、特性としては、例えば、顔料の分散性が高いこと、分散用樹脂の溶解性が高いこと、塗布装置射出部での流動安定性に優れること、塗膜の乾燥性に優れること、使用時の安全性が高いこと、安価であることなどが挙げられる。
【０００３】
しかしながら、実際には上記の性能、特性を十分満足する溶剤は少ない。この理由として、顔料の分散性と分散用樹脂の溶解性とを同時に満たす溶剤の極性は限られていることが挙げられる。従来、顔料分散用の溶剤として、エチレングリコールモノメチルエーテル、エチレングリコールモノエチルエーテルなどのセロソルブ類、プロピレングリコールモノメチルエーテル、およびこれらの酢酸エステルが用いられてきた（例えば、特許文献１参照）。しかし、これらの溶剤は乾燥性が高いため、スリットコートやインクジェットなどの塗布装置射出部にて乾燥し、詰まりや固形物析出による液ダレ、塗工不良を生じるという問題があった。また、セロソルブ類は毒性が高い溶剤であるため、作業安全上の危険性も高い。
【０００４】
【特許文献１】特開平６−２７９７０２号公報
【発明の開示】
【発明が解決しようとする課題】
【０００５】
従って、本発明の目的は、顔料分散性や分散用樹脂の溶解性に優れるだけでなく、塗工性が高く、より透明性及びコントラストの高い塗膜を形成しうる顔料分散液を提供することにある。
【課題を解決するための手段】
【０００６】
本発明者らは鋭意研究した結果、顔料分散液を構成する溶剤として特定の有機溶剤を用いることにより上記の目的を達成できることを見出し本発明に至った。
【０００７】
すなわち、本発明は、顔料と有機溶剤とを含む顔料分散液であって、該有機溶剤として、（a1）アルキル基の炭素数が２以上であるモノプロピレングリコールモノアルキルエーテル、（a2）モノプロピレングリコールジアルキルエーテル、（a3）ジプロピレングリコールアルキルエーテル、（a4）トリプロピレングリコールアルキルエーテル、（a5）１，３−プロパンジオールアルキルエーテル、（a6）１，３−ブタンジオールアルキルエーテル、（a7）グリセリンアルキルエーテル、（a8）モノ，ジ又はトリプロピレングリコールアリールエーテル、（b1）アルキル基の炭素数が２以上であるモノプロピレングリコールアルキルエーテルアセテート、（b2）ジプロピレングリコールアルキルエーテルアセテート、（b3）トリプロピレングリコールアルキルエーテルアセテート、（b4）１，３−プロパンジオールアルキルエーテルアセテート、（b5）１，３−ブタンジオールアルキルエーテルアセテート、（b6）グリセリンアルキルエーテルアセテート、（b7）モノ，ジ又はトリプロピレングリコールアリールエーテルアセテート、（b8）Ｃ5-6アルカノールアセテート、（b9）Ｃ5-6シクロアルカノールアセテート、（b10）Ｃ3-6アルカンジオールアセテート、（b11）Ｃ3-6シクロアルカンジオールアセテート、（b12）グリセリンアセテート、（c1）Ｃ3-6アルカンジオール、（c2）Ｃ3-6シクロアルカンジオール、（c3）Ｃ5-6アルカノール、及び（c4）Ｃ5-6シクロアルカノールからなる群より選ばれた少なくとも１種の有機溶剤を含むことを特徴とする顔料分散液を提供する。
【０００８】
前記顔料分散液は、有機溶剤として、（a1）アルキル基の炭素数が２以上であるモノプロピレングリコールモノアルキルエーテル、（a2）モノプロピレングリコールジアルキルエーテル、（a3）ジプロピレングリコールアルキルエーテル、（a4）トリプロピレングリコールアルキルエーテル、（a5）１，３−プロパンジオールアルキルエーテル、（a6）１，３−ブタンジオールアルキルエーテル、（a7）グリセリンアルキルエーテル、及び（a8）モノ，ジ又はトリプロピレングリコールアリールエーテルからなるエーテル化合物群、（b1）アルキル基の炭素数が２以上であるモノプロピレングリコールアルキルエーテルアセテート、（b2）ジプロピレングリコールアルキルエーテルアセテート、（b3）トリプロピレングリコールアルキルエーテルアセテート、（b4）１，３−プロパンジオールアルキルエーテルアセテート、（b5）１，３−ブタンジオールアルキルエーテルアセテート、（b6）グリセリンアルキルエーテルアセテート、（b7）モノ，ジ又はトリプロピレングリコールアリールエーテルアセテート、（b8）Ｃ5-6アルカノールアセテート、（b9）Ｃ5-6シクロアルカノールアセテート、（b10）Ｃ3-6アルカンジオールアセテート、（b11）Ｃ3-6シクロアルカンジオールアセテート、及び（b12）グリセリンアセテートからなるアセテート化合物群、（c1）Ｃ3-6アルカンジオール、（c2）Ｃ3-6シクロアルカンジオール、（c3）Ｃ5-6アルカノール、及び（c4）Ｃ5-6シクロアルカノールからなるアルコール化合物群の３つの化合物群のうち少なくとも２つの化合物群からそれぞれ１種以上選ばれた複数の有機溶剤を含んでいてもよい。
【０００９】
前記顔料分散液は、有機溶剤として、さらに、モノプロピレングリコールモノメチルエーテル及びモノプロピレングリコールメチルエーテルアセテートから選択された少なくとも１種の有機溶剤を含んでいてもよい。また、有機溶剤として、さらに、カルボン酸アルキルエステル類及び脂肪族ケトン類から選択された少なくとも１種の有機溶剤を含んでいてもよい。
【発明の効果】
【００１０】
本発明によれば、顔料分散用樹脂の溶解性が高く、顔料分散液の安定性が向上し、しかも、当該顔料分散液の乾燥性を調整でき、塗工性が向上し、かつ透明性やコントラスト、安全性の高い顔料分散液が提供される。
【発明を実施するための最良の形態】
【００１１】
本発明の顔料分散液は、有機溶剤として、（a1）アルキル基の炭素数が２以上であるモノプロピレングリコールモノアルキルエーテル、（a2）モノプロピレングリコールジアルキルエーテル、（a3）ジプロピレングリコールアルキルエーテル、（a4）トリプロピレングリコールアルキルエーテル、（a5）１，３−プロパンジオールアルキルエーテル、（a6）１，３−ブタンジオールアルキルエーテル、（a7）グリセリンアルキルエーテル、（a8）モノ，ジ又はトリプロピレングリコールアリールエーテル、（b1）アルキル基の炭素数が２以上であるモノプロピレングリコールアルキルエーテルアセテート、（b2）ジプロピレングリコールアルキルエーテルアセテート、（b3）トリプロピレングリコールアルキルエーテルアセテート、（b4）１，３−プロパンジオールアルキルエーテルアセテート、（b5）１，３−ブタンジオールアルキルエーテルアセテート、（b6）グリセリンアルキルエーテルアセテート、（b7）モノ，ジ又はトリプロピレングリコールアリールエーテルアセテート、（b8）Ｃ5-6アルカノールアセテート、（b9）Ｃ5-6シクロアルカノールアセテート、（b10）Ｃ3-6アルカンジオールアセテート、（b11）Ｃ3-6シクロアルカンジオールアセテート、（b12）グリセリンアセテート、（c1）Ｃ3-6アルカンジオール、（c2）Ｃ3-6シクロアルカンジオール、（c3）Ｃ5-6アルカノール、及び（c4）Ｃ5-6シクロアルカノールからなる群より選ばれた少なくとも１種の有機溶剤を含んでいる。
【００１２】
これらの有機溶剤はそれぞれ単独で用いられるほか、２種以上を任意の割合で混合して用いることができる。また、上記以外の他の有機溶剤と併用することもできる。なお、前記各有機溶剤において、「アルキル」としては、メチル、エチル、プロピル、ブチル基等の炭素数１〜４の直鎖状又は分岐鎖状アルキル基が好ましい。「アリール」としては、フェニル、ナフチル基などの炭素数６〜１０のアリール基が好ましい。
【００１３】
前記アルキル基の炭素数が２以上であるモノプロピレングリコールモノアルキルエーテル（a1）としては、例えば、プロピレングリコールモノエチルエーテル、プロピレングリコールモノ−ｎ−プロピルエーテル、プロピレングリコールモノ−ｎ−ブチルエーテル等のモノプロピレングリコールモノアルキルエーテル（特にアルキル基の炭素数が３又は４であるモノプロピレングリコールモノアルキルエーテル）などが挙げられる。
【００１４】
モノプロピレングリコールジアルキルエーテル（a2）としては、プロピレングリコールジメチルエーテル、プロピレングリコールメチルエチルエーテル、プロピレングリコールメチル−ｎ−プロピルエーテル、プロピレングリコールメチル−ｎ−ブチルエーテル、プロピレングリコールジエチルエーテル、プロピレングリコールエチル−ｎ−プロピルエーテル、プロピレングリコールエチル−ｎ−ブチルエーテル、プロピレングリコールジ−ｎ−プロピルエーテル、プロピレングリコールプロピル−ｎ−ブチルエーテル、プロピレングリコールジ−ｎ−ブチルエーテル等が挙げられる。
【００１５】
ジプロピレングリコールアルキルエーテル（a3）としては、モノアルキルエーテル及びジアルキルエーテルのいずれも使用できる。ジプロピレングリコールモノアルキルエーテルとしては、ジプロピレングリコールモノメチルエーテル、ジプロピレングリコールモノエチルエーテル、ジプロピレングリコールモノ−ｎ−プロピルエーテル、ジプロピレングリコールモノ−ｎ−ブチルエーテル等が挙げられる。ジプロピレングリコールジアルキルエーテルとしては、前記ジプロピレングリコールモノアルキルエーテルに対応するジアルキルエーテルが例示されるほか、ジアルキルエーテルのアルキル基として異なるアルキル基の組み合わせからなるものも挙げられる。
【００１６】
トリプロピレングリコールアルキルエーテル（a4）としては、モノアルキルエーテル及びジアルキルエーテルのいずれも使用できる。トリプロピレングリコールモノアルキルエーテルとしては、トリプロピレングリコールモノメチルエーテル、トリプロピレングリコールモノエチルエーテル、トリプロピレングリコールモノ−ｎ−プロピルエーテル、トリプロピレングリコールモノ−ｎ−ブチルエーテル等が挙げられる。トリプロピレングリコールジアルキルエーテルとしては、前記トリプロピレングリコールモノアルキルエーテルに対応するジアルキルエーテルが例示されるほか、ジアルキルエーテルのアルキル基として異なるアルキル基の組み合わせからなるものも挙げられる。
【００１７】
１，３−プロパンジオールアルキルエーテル（a5）としては、モノアルキルエーテル及びジアルキルエーテルのいずれも使用できる。１，３−プロパンジオールモノアルキルエーテルとしては、１，３−プロパンジオールモノメチルエーテル、１，３−プロパンジオールモノエチルエーテル、１，３−プロパンジオールモノ−ｎ−プロピルエーテル、１，３−プロパンジオールモノ−ｎ−ブチルエーテル等が挙げられる。１，３−プロパンジオールジアルキルエーテルとしては、前記１，３−プロパンジオールモノアルキルエーテルに対応するジアルキルエーテルが例示されるほか、ジアルキルエーテルのアルキル基として異なるアルキル基の組み合わせからなるものも挙げられる。
【００１８】
１，３−ブタンジオールアルキルエーテル（a6）としては、モノアルキルエーテル及びジアルキルエーテルのいずれも使用できる。１，３−ブタンジオールモノアルキルエーテルとしては、１，３−ブタンジオールモノメチルエーテル、１，３−ブタンジオールモノエチルエーテル、１，３−ブタンジオールモノ−ｎ−プロピルエーテル、１，３−ブタンジオールモノ−ｎ−ブチルエーテル等が挙げられる。１，３−ブタンジオールジアルキルエーテルとしては、前記１，３−ブタンジオールモノアルキルエーテルに対応するジアルキルエーテルが例示されるほか、ジアルキルエーテルのアルキル基として異なるアルキル基の組み合わせからなるものも挙げられる。
【００１９】
グリセリンアルキルエーテル（a7）としては、モノアルキルエーテル、ジアルキルエーテル及びトリアルキルエーテルのいずれも使用できる。グリセリンモノアルキルエーテルとしては、グリセリンモノメチルエーテル、グリセリンモノエチルエーテル、グリセリンモノ−ｎ−プロピルエーテル、グリセリンモノ−ｎ−ブチルエーテル等が挙げられる。グリセリンジアルキルエーテル、グリセリントリアルキルエーテルとしては、それぞれ、前記グリセリンモノアルキルエーテルに対応するジアルキルエーテル、トリアルキルエーテルが例示されるほか、ジアルキルエーテルやトリアルキルエーテルのアルキル基として異なるアルキル基の組み合わせからなるものも挙げられる。また、モノアルキルエーテル、ジアルキルエーテルのエーテル基置換位置は存在しうるいずれの置換位置であってもよく、モノアルキルエーテル、ジアルキルエーテルとしては、そのような構造異性体の何れであってもよい。
【００２０】
モノ，ジ又はトリプロピレングリコールアリールエーテル（a8）としては、モノアルキルエーテル及びジアリールエーテルのいずれも使用できる。モノプロピレングリコールモノアリールエーテルとしては、プロピレングリコールモノフェニルエーテル等が挙げられる。ジプロピレングリコールモノアリールエーテルとしては、ジプロピレングリコールモノフェニルエーテル等が挙げられる。トリプロピレングリコールモノアリールエーテルとしては、トリプロピレングリコールモノフェニルエーテル等が挙げられる。ジアリールエーテルとしては、前記モノアリールエーテルに対応するジアリールエーテルが例示されるほか、ジアリールエーテルのアリール基として異なるアリール基の組み合わせからなるものも挙げられる。また、モノ，ジ又はトリプロピレングリコールアリールエーテル（a8）には、プロピレングリコールメチルフェニルエーテル、ジプロピレングリコールメチルフェニルエーテル、トリプロピレングリコールメチルフェニルエーテル等のモノ，ジ又はトリプロピレングリコールモノアルキルモノアリールエーテルも含まれる。
【００２１】
アルキル基の炭素数が２以上であるモノプロピレングリコールアルキルエーテルアセテート（b1）としては、プロピレングリコールエチルエーテルアセテート、プロピレングリコール−ｎ−プロピルエーテルアセテート、プロピレングリコール−ｎ−ブチルエーテルアセテートなどのモノプロピレングリコールＣ2-4アルキルエーテルアセテート（特にモノプロピレングリコールＣ3-4アルキルエーテルアセテート）が挙げられる。
【００２２】
ジプロピレングリコールアルキルエーテルアセテート（b2）としては、ジプロピレングリコールメチルエーテルアセテート、ジプロピレングリコールエチルエーテルアセテート、ジプロピレングリコール−ｎ−プロピルエーテルアセテート、ジプロピレングリコール−ｎ−ブチルエーテルアセテート等が挙げられる。
【００２３】
トリプロピレングリコールアルキルエーテルアセテート（b3）としては、トリプロピレングリコールメチルエーテルアセテート、トリプロピレングリコールエチルエーテルアセテート、トリプロピレングリコール−ｎ−プロピルエーテルアセテート、トリプロピレングリコール−ｎ−ブチルエーテルアセテート等が挙げられる。
【００２４】
１，３−プロパンジオールアルキルエーテルアセテート（b4）としては、１，３−プロパンジオールメチルエーテルアセテート、１，３−プロパンジオールエチルエーテルアセテート、１，３−プロパンジオール−ｎ−プロピルエーテルアセテート、１，３−プロパンジオール−ｎ−ブチルエーテルアセテート等が挙げられる。
【００２５】
１，３−ブタンジオールアルキルエーテルアセテート（b5）としては、１，３−ブタンジオールメチルエーテルアセテート、１，３−ブタンジオールエチルエーテルアセテート、１，３−ブタンジオール−ｎ−プロピルエーテルアセテート、１，３−ブタンジオール−ｎ−ブチルエーテルアセテート等が挙げられる。
【００２６】
グリセリンアルキルエーテルアセテート（b6）としては、グリセリンモノアルキルエーテルモノアセテート、グリセリンモノアルキルエーテルジアセテート及びグリセリンジアルキルエーテルモノアセテートのいずれも使用できる。グリセリンモノアルキルエーテルアセテートしては、グリセリンモノメチルエーテルアセテート、グリセリンモノエチルエーテルアセテート、グリセリンモノ−ｎ−プロピルエーテルアセテート、グリセリンモノ−ｎ−ブチルエーテルアセテート等が挙げられる。グリセリンモノアルキルエーテルジアセテートとしては、グリセリンモノメチルエーテルジアセテート、グリセリンモノエチルエーテルジアセテート、グリセリンモノ−ｎ−プロピルエーテルジアセテート、グリセリンモノ−ｎ−ブチルエーテルジアセテート等が挙げられる。グリセリンジアルキルエーテルアセテートとしては、グリセリンジメチルエーテルアセテート、グリセリンジエチルエーテルアセテート、グリセリンジ−ｎ−プロピルエーテルアセテート、グリセリンジ−ｎ−ブチルエーテルアセテート等が挙げられる。
【００２７】
モノ，ジ又はトリプロピレングリコールアリールエーテルアセテート（b7）としては、プロピレングリコールモノフェニルエーテルアセテート、ジプロピレングリコールモノフェニルエーテルアセテート、トリプロピレングリコールモノフェニルエーテルアセテート等が挙げられる。
【００２８】
Ｃ5-6アルカノールアセテート（b8）としては、アルキル鎖の炭素数が５〜６の直鎖状又は分岐鎖状のアルカノールアセテートであればよく、例えば、アミルアセテート、イソアミルアセテート、ｎ−ヘキシルアセテート等が挙げられる。
【００２９】
Ｃ5-6シクロアルカノールアセテート（b9）としては、５〜６員のシクロアルカン環を有するシクロアルカノールアセテートであればよく、例えば、シクロペンタノールアセテート、シクロヘキサノールアセテート等が挙げられる。
【００３０】
Ｃ3-6アルカンジオールアセテート（b10）としては、Ｃ3-6アルカンジオールモノアセテート及びＣ3-6アルカンジオールジアセテートのいずれも使用できる。Ｃ3-6アルカンジオールモノアセテートとしては、アルキル鎖の炭素数が３〜６の直鎖状又は分岐鎖状のアルカンジオールモノアセテートであればよく、例えば、１，２−プロパンジオールモノアセテート（＝プロピレングリコールモノアセテート）、１，３−プロパンジオールモノアセテート、１，２−ブタンジオールモノアセテート、１，３−ブタンジオールモノアセテート、１，４−ブタンジオールモノアセテート、３−メチル−１，３−ブタンジオールモノアセテート、３−エチル−１，３−ブタンジオールモノアセテート、１，２−ペンタンジオールモノアセテート、１，４−ペンタンジオールモノアセテート、１，５−ペンタンジオールモノアセテート、２，３−ペンタンジオールモノアセテート、２，４−ペンタンジオールモノアセテート、２−メチル−２，４−ペンタンジオールモノアセテート、３−メチル−１，５−ペンタンジオールモノアセテート、１，２−ヘキサンジオールモノアセテート等が挙げられる。
【００３１】
Ｃ3-6アルカンジオールジアセテートとしては、アルキル鎖の炭素数が３〜６の直鎖状又は分岐鎖状のアルカンジオールジアセテートであればよく、例えば、１，２−プロパンジオールジアセテート（＝プロピレングリコールジアセテート）、１，３−プロパンジオールジアセテート、１，２−ブタンジオールジアセテート、１，３−ブタンジオールジアセテート、１，４−ブタンジオールジアセテート、３−メチル−１，３−ブタンジオールジアセテート、３−エチル−１，３−ブタンジオールジアセテート、１，２−ペンタンジオールジアセテート、１，４−ペンタンジオールジアセテート、１，５−ペンタンジオールジアセテート、２，３−ペンタンジオールジアセテート、２，４−ペンタンジオールジアセテート、２−メチル−２，４−ペンタンジオールジアセテート、３−メチル−１，５−ペンタンジオールジアセテート、１，２−ヘキサンジオールジアセテート等が挙げられる。
【００３２】
Ｃ3-6シクロアルカンジオールアセテート（b11）としては、３〜６員のシクロアルカン環を有するシクロアルカンジオールモノアセテート又はシクロアルカンジオールジアセテートであればよく、例えば、シクロペンタンジオールモノアセテート、シクロペンタンジオールジアセテート、シクロヘキサンジオールモノアセテート、シクロヘキサンジオールジアセテート等が挙げられる。
【００３３】
グリセリンアセテート（b12）としては、グリセリンモノアセテート、グリセリンジアセテート、グリセリントリアセテートが挙げられる。
【００３４】
Ｃ3-6アルカンジオール（c1）としては、アルキル鎖の炭素数が３〜６の直鎖状又は分岐鎖状のアルカンジオールであればよく、例えば、１，２-プロパンジオール、１，３−プロパンジオール、２−メチル−１，３−プロパンジオール、１，２−ブタンジオール、１，３−ブタンジオール、１，４−ブタンジオール、３−メチル−１，３−ブタンジオール、３−エチル−１，３−ブタンジオール、１，２−ペンタンジオール、１，４−ペンタンジオール、１，５−ペンタンジオール、２，３−ペンタンジオール、２，４−ペンタンジオール、２−メチル−２，４−ペンタンジオール、３−メチル−１，５−ペンタンジオール、１，２−ヘキサンジオール等が挙げられる。
【００３５】
Ｃ3-6シクロアルカンジオール（c2）としては、３〜６員のシクロアルカン環を有するシクロアルカンジオールであればよく、例えば、シクロペンタンジオール、シクロヘキサンジオール等が挙げられる。
【００３６】
Ｃ5-6アルカノール（c3）としては、アルキル鎖の炭素数が５〜６の直鎖状又は分岐鎖状のアルカノールであればよく、例えば、アミルアルコール、イソアミルアルコール、ｎ−ヘキサノール等が挙げられる。
【００３７】
Ｃ5-6シクロアルカノール（c4）としては、５〜６員のシクロアルカン環を有するシクロアルカノールであればよく、例えば、シクロペンタノール、シクロヘキサノールが挙げられる。
【００３８】
これらの有機溶剤のうち、特に好ましい有機溶剤として、ジプロピレングリコールアルキルエーテル（a3）、１，３−ブタンジオールアルキルエーテル（a6）、モノ，ジ又はトリプロピレングリコールアリールエーテル（a8）、アルキル基の炭素数が２以上であるモノプロピレングリコールアルキルエーテルアセテート（b1）、ジプロピレングリコールアルキルエーテルアセテート（b2）、１，３−プロパンジオールアルキルエーテルアセテート（b4）、グリセリンアルキルエーテルアセテート（b6）、モノ，ジ又はトリプロピレングリコールアリールエーテルアセテート（b7）、Ｃ5-6アルカノールアセテート（b8）、Ｃ5-6シクロアルカノールアセテート（b9）、Ｃ3-6アルカンジオールアセテート（b10）、Ｃ3-6シクロアルカンジオールアセテート（b11）が挙げられる。なかでも、とりわけ、ジプロピレングリコールアルキルエーテル（a3）、アルキル基の炭素数が２以上であるモノプロピレングリコールアルキルエーテルアセテート（b1）、ジプロピレングリコールアルキルエーテルアセテート（b2）、モノ，ジ又はトリプロピレングリコールアリールエーテルアセテート（b7）、Ｃ5-6アルカノールアセテート（b8）、Ｃ5-6シクロアルカノールアセテート（b9）、Ｃ3-6アルカンジオールアセテート（b10）が好ましい。
【００３９】
前記有機溶剤は単独で用いてもよいが、顔料の分散性や樹脂の溶解性等を考慮して２種以上を組み合わせて用いることもできる。２種以上を組み合わせて使用する場合、前記（a1）〜（a8）のエーテル化合物群、（b1）〜（b12）のアセテート化合物群、及び（c1）〜（c4）のアルコール化合物群の３つの化合物群のうち少なくとも２つの化合物群からそれぞれ１種以上選ばれた複数の有機溶剤の混合系が好ましく、なかでも前記エーテル化合物群に含まれる有機溶剤とアセテート化合物群に含まれる有機溶剤との混合系が好ましい。特に、相溶性等の観点から、ポリオール部が共通する２種の溶剤（例えば、グリコールエーテル類と対応するグリコールエーテルアセテート類、グリコールエーテルアセテート類と対応するグリコールポリアセテート類、グリコールエーテル類と対応するグリコールポリアセテート類など）を組み合わせるのが好ましい。より具体的には、例えば、アルキル基の炭素数が２以上であるモノプロピレングリコールモノアルキルエーテル（a1）とアルキル基の炭素数が２以上であるモノプロピレングリコールアルキルエーテルアセテート（b1）又はＣ3-6アルカンジオールアセテート（b10）との組み合わせ、モノプロピレングリコールジアルキルエーテル（a2）とアルキル基の炭素数が２以上であるモノプロピレングリコールアルキルエーテルアセテート（b1）又はＣ3-6アルカンジオールアセテート（b10）との組み合わせ、ジプロピレングリコールアルキルエーテル（a3）とジプロピレングリコールアルキルエーテルアセテート（b2）との組み合わせ、トリプロピレングリコールアルキルエーテル（a4）とトリプロピレングリコールアルキルエーテルアセテート（b3）との組み合わせ、１，３−プロパンジオールアルキルエーテル（a5）と１，３−プロパンジオールアルキルエーテルアセテート（b4）又はＣ3-6アルカンジオールアセテート（b10）との組み合わせ、１，３−ブタンジオールアルキルエーテル（a6）と１，３−ブタンジオールアルキルエーテルアセテート（b5）又はＣ3-6アルカンジオールアセテート（b10）との組み合わせ、グリセリンアルキルエーテル（a7）とグリセリンアルキルエーテルアセテート（b6）又はグリセリンアセテート（b12）との組み合わせ、モノ，ジ又はトリプロピレングリコールアリールエーテル（a8）とモノ，ジ又はトリプロピレングリコールアリールエーテルアセテート（b7）との組み合わせなどが好ましい組み合わせである。
【００４０】
上記のように２種の有機溶剤を組み合わせて用いる場合、両者の割合は溶剤の種類や目的に応じて適宜選択される。例えば、前記エーテル化合物群に含まれる有機溶剤とアセテート化合物群に含まれる有機溶剤とを組み合わせて用いる場合、両者の割合は、前者／後者（重量比）＝１／９９〜９９／１、好ましくは５／９５〜９５／５、さらに好ましくは１０／９０〜９０／１０程度である。
【００４１】
本発明では、本発明の効果を阻害しない範囲で、前記有機溶剤以外の他の有機溶剤を併用してもよい。該他の有機溶剤として、例えば、モノプロピレングリコールモノメチルエーテル、モノプロピレングリコールメチルエーテルアセテート、カルボン酸アルキルエステル類、脂肪族ケトン類が挙げられる。
【００４２】
前記カルボン酸アルキルエステル類には、例えば、乳酸アルキルエステル、酢酸アルキルエステル、プロピオン酸アルキルエステル、アルコキシプロピオン酸アルキルエステルなどの、ヒドロキシル基、アルコキシ基（例えばＣ1-4アルコキシ基等）などの置換基を有していてもよい炭素数１〜４程度の脂肪族カルボン酸のアルキルエステル（例えばＣ1-6アルキルエステル等）などが含まれる。
【００４３】
より具体的には、乳酸アルキルエステルとしては、乳酸メチル、乳酸エチル等の乳酸Ｃ1-6アルキルエステルなどが、酢酸アルキルエステルとしては、酢酸プロピル、酢酸ｎ−ブチル、酢酸ｎ−アミル等の酢酸Ｃ1-6アルキルエステルなどが、プロピオン酸アルキルエステルとしては、プロピオン酸メチル、プロピオン酸エチル、プロピオン酸プロピル、プロピオン酸ブチル等のプロピオン酸Ｃ1-6アルキルエステルなどが、アルコキシプロピオン酸アルキルエステルとしては、メトキシプロピオン酸メチル、エトキシプロピオン酸エチル、メトキシプロピオン酸エチル、エトキシプロピオン酸メチル等のＣ1-4アルコキシ−プロピオン酸Ｃ1-6アルキルエステルなどが挙げられる。
【００４４】
脂肪族ケトンとしては、２−ブタノン、２−ペンタノン、２−ヘキサノン、２−ヘプタノン等の炭素数３〜１０程度の脂肪族ケトン類（脂肪族モノケトン類等）などが挙げられる。
【００４５】
本発明において、顔料分散液中の前記（a1）〜（a8）、（b1）〜（b12）、及び（c1）〜（c4）から選ばれた有機溶剤の総量は、顔料分散液中の有機溶剤の総量に対して、好ましくは２０重量％以上、より好ましくは４０重量％以上、さらに好ましくは６０重量％以上（特に８０重量％以上）である。本発明の顔料分散液中の有機溶剤は、実質的に、前記（a1）〜（a8）、（b1）〜（b12）、及び（c1）〜（c4）から選ばれた有機溶剤のみにより構成されていてもよい。顔料分散液中の有機溶剤の総量は、顔料分散液全体に対して、通常１０〜９９重量％、好ましくは５０〜９５重量％程度である。
【００４６】
本発明において、顔料は単独で又は２以上を組み合わせて使用できる。該顔料としては、従来公知の種々の顔料（無機顔料、有機顔料）の中から適宜選択して用いることができる。顔料分散液は高透過率であることが好ましいことを考慮すると、顔料は無機顔料と有機顔料のいずれであってもなるべく細かいものがよく、ハンドリング性も考慮すると、平均粒子径として０．１μｍ以下が好ましく、０．０１〜０．１μｍがより好ましく、０．０１〜０．０５μｍの範囲がもっとも好ましい。
【００４７】
有機顔料としては、例えばカラーインデックス（C.I.；The Society of Dyers and Colourists 社発行） においてピグメント（Pigment）に分類されている化合物、具体的には、下記のようなカラーインデックス（C.I.）番号が付されているものを挙げることができる。但し、本発明においてはこれらに限定されるものではない。
【００４８】
C.I.ピグメントイエロー１、C.I.ピグメントイエロー３、C.I.ピグメントイエロー１２、C.I.ピグメントイエロー１３、C.I.ピグメントイエロー１４、C.I.ピグメントイエロー１５、C.I.ピグメントイエロー１６、C.I.ピグメントイエロー１７、C.I.ピグメントイエロー２０、C.I.ピグメントイエロー２４、C.I.ピグメントイエロー３１、C.I.ピグメントイエロー５５、C.I.ピグメントイエロー６０、C.I.ピグメントイエロー６１、C.I.ピグメントイエロー６５、C.I.ピグメントイエロー７１、C.I.ピグメントイエロー７３、C.I.ピグメントイエロー７４、C.I.ピグメントイエロー８１、C.I.ピグメントイエロー８３、C.I.ピグメントイエロー９３、C.I.ピグメントイエロー９５、C.I.ピグメントイエロー９７、C.I.ピグメントイエロー９８、C.I.ピグメントイエロー１００、C.I.ピグメントイエロー１０１、C.I.ピグメントイエロー１０４、C.I.ピグメントイエロー１０６、C.I.ピグメントイエロー１０８、C.I.ピグメントイエロー１０９、C.I.ピグメントイエロー１１０、C.I.ピグメントイエロー１１３、C.I.ピグメントイエロー１１４、C.I.ピグメントイエロー１１６、C.I.ピグメントイエロー１１７、C.I.ピグメントイエロー１１９、C.I.ピグメントイエロー１２０、C.I.ピグメントイエロー１２６、C.I.ピグメントイエロー１２７、C.I.ピグメントイエロー１２８、C.I.ピグメントイエロー１２９、C.I.ピグメントイエロー１３８、C.I.ピグメントイエロー１３９、C.I.ピグメントイエロー１５０、C.I.ピグメントイエロー１５１、C.I.ピグメントイエロー１５２、C.I.ピグメントイエロー１５３、C.I.ピグメントイエロー１５４、C.I.ピグメントイエロー１５５、C.I.ピグメントイエロー１５６、C.I.ピグメントイエロー１６６、C.I.ピグメントイエロー１６８、C.I.ピグメントイエロー１７５；C.I.ピグメントオレンジ１、C.I.ピグメントオレンジ５、C.I.ピグメントオレンジ１３、C.I.ピグメントオレンジ１４、C.I.ピグメントオレンジ１６、C.I.ピグメントオレンジ１７、C.I.ピグメントオレンジ２４、C.I.ピグメントオレンジ３４、C.I.ピグメントオレンジ３６、C.I.ピグメントオレンジ３８、C.I.ピグメントオレンジ４０、C.I.ピグメントオレンジ４３、C.I.ピグメントオレンジ４６、C.I.ピグメントオレンジ４９、C.I.ピグメントオレンジ５１、C.I.ピグメントオレンジ６１、C.I.ピグメントオレンジ６３、C.I.ピグメントオレンジ６４、C.I.ピグメントオレンジ７１、C.I.ピグメントオレンジ７３；C.I.ピグメントバイオレット１、C.I.ピグメントバイオレット１９、C.I.ピグメントバイオレット２３、C.I.ピグメントバイオレット２９、C.I.ピグメントバイオレット３２、C.I.ピグメントバイオレット３６、C.I.ピグメントバイオレット３８；C.I.ピグメントレッド１、C.I.ピグメントレッド２、C.I.ピグメントレッド３、C.I.ピグメントレッド４、C.I.ピグメントレッド５、C.I.ピグメントレッド６、C.I.ピグメントレッド７、C.I.ピグメントレッド８、C.I.ピグメントレッド９、C.I.ピグメントレッド１０、C.I.ピグメントレッド１１、C.I.ピグメントレッド１２、C.I.ピグメントレッド１４、C.I.ピグメントレッド１５、C.I.ピグメントレッド１６、C.I.ピグメントレッド１７、C.I.ピグメントレッド１８、C.I.ピグメントレッド１９、C.I.ピグメントレッド２１、C.I.ピグメントレッド２２、C.I.ピグメントレッド２３、C.I.ピグメントレッド３０、C.I.ピグメントレッド３１、C.I.ピグメントレッド３２、C.I.ピグメントレッド３７、C.I.ピグメントレッド３８、C.I.ピグメントレッド４０、C.I.ピグメントレッド４１、C.I.ピグメントレッド４２、C.I.ピグメントレッド４８：１、C.I.ピグメントレッド４８：２、C.I.ピグメントレッド４８：３、C.I.ピグメントレッド４８：４、C.I.ピグメントレッド４９：１、C.I.ピグメントレッド４９：２、C.I.ピグメントレッド５０：１、C.I.ピグメントレッド５２：１、C.I.ピグメントレッド５３：１、C.I.ピグメントレッド５７、C.I.ピグメントレッド５７：１、C.I.ピグメントレッド５７：２、C.I.ピグメントレッド５８：２、C.I.ピグメントレッド５８：４、C.I.ピグメントレッド６０：１、C.I.ピグメントレッド６３：１、C.I.ピグメントレッド６３：２、C.I.ピグメントレッド６４：１、C.I.ピグメントレッド８１：１、C.I.ピグメントレッド８３、C.I.ピグメントレッド８８、C.I.ピグメントレッド９０：１、C.I.ピグメントレッド９７、C.I.ピグメントレッド１０１、C.I.ピグメントレッド１０２、C.I.ピグメントレッド１０４、C.I.ピグメントレッド１０５、C.I.ピグメントレッド１０６、C.I.ピグメントレッド１０８、C.I.ピグメントレッド１１２、C.I.ピグメントレッド１１３、C.I.ピグメントレッド１１４、C.I.ピグメントレッド１２２、C.I.ピグメントレッド１２３、C.I.ピグメントレッド１４４、C.I.ピグメントレッド１４６、C.I.ピグメントレッド１４９、C.I.ピグメントレッド１５０、C.I.ピグメントレッド１５１、C.I.ピグメントレッド１６６、C.I.ピグメントレッド１６８、C.I.ピグメントレッド１７０、C.I.ピグメントレッド１７１、C.I.ピグメントレッド１７２、C.I.ピグメントレッド１７４、C.I.ピグメントレッド１７５、C.I.ピグメントレッド１７６、C.I.ピグメントレッド１７７、C.I.ピグメントレッド１７８、C.I.ピグメントレッド１７９、C.I.ピグメントレッド１８０、C.I.ピグメントレッド１８５、C.I.ピグメントレッド１８７、C.I.ピグメントレッド１８８、C.I.ピグメントレッド１９０、C.I.ピグメントレッド１９３、C.I.ピグメントレッド１９４、C.I.ピグメントレッド２０２、C.I.ピグメントレッド２０６、C.I.ピグメントレッド２０７、C.I.ピグメントレッド２０８、C.I.ピグメントレッド２０９、C.I.ピグメントレッド２１５、C.I.ピグメントレッド２１６、C.I.ピグメントレッド２２０、C.I.ピグメントレッド２２４、C.I.ピグメントレッド２２６、C.I.ピグメントレッド２４２、C.I.ピグメントレッド２４３、C.I.ピグメントレッド２４５、C.I.ピグメントレッド２５４、C.I.ピグメントレッド２５５、C.I.ピグメントレッド２６４、C.I.ピグメントレッド２６５、C.I.ピグメントブルー１５、C.I.ピグメントブルー１５：３、C.I.ピグメントブルー１５：４、C.I.ピグメントブルー１５：６、C.I.ピグメントブルー６０；C.I.ピグメントグリーン７、C.I.ピグメントグリーン３６；C.I.ピグメントブラウン２３、C.I.ピグメントブラウン２５；C.I.ピグメントブラック１、ピグメントブラック７。
【００４９】
また、前記無機顔料あるいは体質顔料の具体例としては、酸化チタン、硫酸バリウム、炭酸カルシウム、亜鉛華、硫酸鉛、黄色鉛、亜鉛黄、べんがら（赤色酸化鉄(III)）、カドミウム赤、群青、紺青、酸化クロム緑、コバルト緑、アンバー、チタンブラック、合成鉄黒、カーボンブラック等を挙げることができる。
【００５０】
顔料分散液中の顔料の総量は、用途によって適宜選択できるが、一般には１〜８０重量％、好ましくは１〜５０重量％程度である。
【００５１】
本発明の顔料分散液には顔料の分散の際に１種もしくは２種以上の樹脂を用いることができる。分散の際に使用可能な樹脂としては特に限定されないが、例を挙げるとすれば、アルキッド系樹脂、アクリル系樹脂、メラミン系樹脂、ウレタン系樹脂、エポキシ系樹脂、シリコン系樹脂、ポリエステル系樹脂、ポリアミド酸系樹脂、ポリイミド系樹脂、スチレンマレイン酸系樹脂、スチレン無水マレイン酸系樹脂などがある。また各種のアクリル酸系モノマー、アクリレート系モノマーも適用可能である。特に好ましい樹脂、モノマーとしては、ウレタン系樹脂、アクリル系樹脂、アクリル系モノマー、ポリアミド酸系樹脂、ポリイミド系樹脂、スチレンマレイン酸系樹脂、スチレン無水マレイン酸系樹脂が挙げられる。
【００５２】
顔料分散液中の前記樹脂及びモノマーの量は、合計で、例えば１〜８０重量％、好ましくは１〜５０重量％程度である。
【００５３】
本発明の顔料分散液は、顔料を公知の分散方法によって分散させることにより調製できる。使用可能な分散機としては、例えば、ロールミル、ボールミル、ビーズミル、アトライター、分散攪拌機などがある。効果的に分散させるために、ロールミル等のような分散機を用いて不揮発分量の高い配合で分散（すなわち固練り）を行い、必要に応じてこれを不揮発分量を適度に下げた配合に調整し、ビーズミル等で分散すれば更に効果的である。
【００５４】
また、顔料分散液には、必要に応じて分散助剤、界面活性剤等の従来公知の各種添加剤を適宜配合することもできる。分散の際に使用可能な分散助剤は特に限定されないが、例をあげるとすれば、アミド系化合物、ウレタン系化合物、ラクタム系化合物、バルビツル酸系化合物、ポリアミド系化合物やポリウレタン系化合物のような樹脂型分散剤（市販品ではディスパービック１３０、ディスパービック１６１、ディスパービック１６２、ディスパービック１６３、ディスパービック１７０、エフカ４６、エフカ４７など）を用いることも可能である。また、アクリル系、ポリエチレン系のような樹脂型分散剤、シリコン系または非シリコン系のようなレベリング剤、シラン系、アルミニウム系のようなカップリング剤、アニオン系、ノニオン系、カチオン系の界面活性剤なども併せて使用可能である。
【００５５】
顔料分散液中の前記分散助剤の量は、例えば１〜８０重量％、好ましくは１〜３０重量％程度である。
【００５６】
本発明の顔料分散液は、塗料や印刷インキ、より具体的には、例えば自動車、塗装鋼板、建材、缶、平板、グラビア、フレキソ、インクジェットプリンタ、カラーフィルター等に使用される塗料や印刷インキなどに好適である。
【実施例】
【００５７】
以下、実施例により本発明を具体的に説明するが、本発明はこれよって限定されるものではない。
【００５８】
実施例１
Ｃ．Ｉ．ピグメントレッド１７７（チバガイギー社製、商品名「クロモフタールレッドＡ３Ｂ」）１５ｇ、１，３−ブチレングリコールジアセテート３８ｇ、高分子顔料分散剤（ビックケミー・ジャパン（株）製、商品名「Ｄｉｓｐｅｒｂｙｋ−１６１」）４ｇを、ガラスビーズ９０ｇとともにホモジナイザーを用いて２時間分散した。これにアクリル樹脂（綜研化学（株）製、商品名「ケミトリー  Ｌ−２０」）５ｇを１，３−ブチレングリコールジアセテート３８ｇに溶解したものを加え、３０分間撹拌後、ガラスビーズを除去して、顔料分散液を調製した。
【００５９】
実施例２
顔料としてＣ．Ｉ．ピグメントレッド１７７（チバガイギー社製、商品名「クロモフタールレッドＡ３Ｂ」）に代えて、Ｃ．Ｉ．ピグメントブルー１５：４（ＢＡＳＦ社製、商品名「Ｈｅｌｉｏｇｅｎ  Ｂｌｕｅ  Ｄ７１００」）を同量使用した以外は、実施例１と同様に分散して、顔料分散液を調製した。
【００６０】
実施例３
顔料としてＣ．Ｉ．ピグメントレッド１７７（チバガイギー社製、商品名「クロモフタールレッドＡ３Ｂ」）に代えて、Ｃ．Ｉ．ピグメントグリーン１６（ＢＡＳＦ社製、商品名「Ｈｅｌｉｏｇｅｎ  Ｇｒｅｅｎ  Ｄ９３６０」）を同量使用した以外は、実施例１と同様に分散して、顔料分散液を調製した。
【００６１】
実施例４
Ｃ．Ｉ．ピグメントグリーン１６（ＢＡＳＦ社製、商品名「Ｈｅｌｉｏｇｅｎ  Ｇｒｅｅｎ  Ｄ９３６０」）１５ｇ、プロピレングリコールメチルエーテルアセテート３８ｇ、高分子顔料分散剤（ビックケミー・ジャパン（株）製、商品名「Ｄｉｓｐｅｒｂｙｋ−１６１」）４ｇを、ガラスビーズ９０ｇとともにホモジナイザーを用いて２時間分散した。これにアクリル樹脂（綜研化学（株）製、商品名「ケミトリー  Ｌ−２０」）５ｇをプロピレングリコールジアセテート３８ｇに溶解したものを加え、３０分間撹拌後、ガラスビーズを除去して、顔料分散液を調製した。
【００６２】
実施例５
Ｃ．Ｉ．ピグメントレッド１７７（チバガイギー社製、商品名「クロモフタールレッドＡ３Ｂ」）１５ｇ、イソアミルアセテート３８ｇ、高分子顔料分散剤（ビックケミー・ジャパン（株）製、商品名「Ｄｉｓｐｅｒｂｙｋ−１６１」）４ｇを、ガラスビーズ９０ｇとともにホモジナイザーを用いて２時間分散した。これにアクリル樹脂（綜研化学（株）製、商品名「ケミトリー  Ｌ−２０」）５ｇをイソアミルアセテート３８ｇに溶解したものを加え、３０分間撹拌後、ガラスビーズを除去して、顔料分散液を調製した。
【００６３】
実施例６
顔料としてＣ．Ｉ．ピグメントレッド１７７（チバガイギー社製、商品名「クロモフタールレッドＡ３Ｂ」）に代えて、Ｃ．Ｉ．ピグメントグリーン１６（ＢＡＳＦ社製、商品名「Ｈｅｌｉｏｇｅｎ  Ｇｒｅｅｎ  Ｄ９３６０」）を同量使用した以外は、実施例５と同様に分散して、顔料分散液を調製した。
【００６４】
実施例７
Ｃ．Ｉ．ピグメントグリーン１６（ＢＡＳＦ社製、商品名「Ｈｅｌｉｏｇｅｎ  Ｇｒｅｅｎ  Ｄ９３６０」）１５ｇ、シクロヘキサノールアセテート３８ｇ、高分子顔料分散剤（ビックケミー・ジャパン（株）製、商品名「Ｄｉｓｐｅｒｂｙｋ−１６１」）４ｇを、ガラスビーズ９０ｇとともにホモジナイザーを用いて２時間分散した。これにアクリル樹脂（綜研化学（株）製、商品名「ケミトリー  Ｌ−２０」）５ｇをシクロヘキサノールアセテート３８ｇに溶解したものを加え、３０分間撹拌後、ガラスビーズを除去して、顔料分散液を調製した。
【００６５】
実施例８
Ｃ．Ｉ．ピグメントブルー１５：４（ＢＡＳＦ社製、商品名「Ｈｅｌｉｏｇｅｎ  Ｂｌｕｅ  Ｄ７１００」）１５ｇ、プロピレングリコールメチルエーテルアセテート３８ｇ、高分子顔料分散剤（ビックケミー・ジャパン（株）製、商品名「Ｄｉｓｐｅｒｂｙｋ−１６１」）４ｇを、ガラスビーズ９０ｇとともにホモジナイザーを用いて２時間分散した。これにアクリル樹脂（綜研化学（株）製、商品名「ケミトリー  Ｌ−２０」）５ｇをプロピレングリコール−ｎ−プロピルエーテルアセテート３８ｇに溶解したものを加え、３０分間撹拌後、ガラスビーズを除去して、顔料分散液を調製した。
【００６６】
実施例９
Ｃ．Ｉ．ピグメントレッド１７７（チバガイギー社製、商品名「クロモフタールレッドＡ３Ｂ」）１５ｇ、ジプロピレングリコールジメチルエーテル３８ｇ、高分子顔料分散剤（ビックケミー・ジャパン（株）製、商品名「Ｄｉｓｐｅｒｂｙｋ−１６１」）４ｇを、ガラスビーズ９０ｇとともにホモジナイザーを用いて２時間分散した。これにアクリル樹脂（綜研化学（株）製、商品名「ケミトリー  Ｌ−２０」）５ｇをジプロピレングリコールジメチルエーテル３８ｇに溶解したものを加え、３０分間撹拌後、ガラスビーズを除去して、顔料分散液を調製した。
【００６７】
実施例１０
顔料としてＣ．Ｉ．ピグメントレッド１７７（チバガイギー社製、商品名「クロモフタールレッドＡ３Ｂ」）に代えて、Ｃ．Ｉ．ピグメントブルー１５：４（ＢＡＳＦ社製、商品名「Ｈｅｌｉｏｇｅｎ  Ｂｌｕｅ  Ｄ７１００」）を同量使用した以外は、実施例９と同様に分散して、顔料分散液を調製した。
【００６８】
実施例１１
顔料としてＣ．Ｉ．ピグメントレッド１７７（チバガイギー社製、商品名「クロモフタールレッドＡ３Ｂ」）に代えて、Ｃ．Ｉ．ピグメントグリーン１６（ＢＡＳＦ社製、商品名「Ｈｅｌｉｏｇｅｎ  Ｇｒｅｅｎ  Ｄ９３６０」）を同量使用した以外は、実施例９と同様に分散して、顔料分散液を調製した。
【００６９】
実施例１２
Ｃ．Ｉ．ピグメントブルー１５：４（ＢＡＳＦ社製、商品名「Ｈｅｌｉｏｇｅｎ  Ｂｌｕｅ  Ｄ７１００」）１５ｇ、プロピレングリコールメチルエーテルアセテート３８ｇ、高分子顔料分散剤（ビックケミー・ジャパン（株）製、商品名「Ｄｉｓｐｅｒｂｙｋ−１６１」）４ｇを、ガラスビーズ９０ｇとともにホモジナイザーを用いて２時間分散した。これにアクリル樹脂（綜研化学（株）製、商品名「ケミトリー  Ｌ−２０」）５ｇを３−メトキシプロパノールアセテート３８ｇに溶解したものを加え、３０分間撹拌後、ガラスビーズを除去して、顔料分散液を調製した。
【００７０】
実施例１３
Ｃ．Ｉ．ピグメントブルー１５：４（ＢＡＳＦ社製、商品名「Ｈｅｌｉｏｇｅｎ  Ｂｌｕｅ  Ｄ７１００」）１５ｇ、１，３−ブタンジオールジアセテート３８ｇ、高分子顔料分散剤（ビックケミー・ジャパン（株）製、商品名「Ｄｉｓｐｅｒｂｙｋ−１６１」）４ｇを、ガラスビーズ９０ｇとともにホモジナイザーを用いて２時間分散した。これにアクリル樹脂（綜研化学（株）製、商品名「ケミトリー  Ｌ−２０」）５ｇを１，３−ブタンジオールジアセテート３８ｇに溶解したものを加え、３０分間撹拌後、ガラスビーズを除去して、顔料分散液を調製した。
【００７１】
実施例１４
Ｃ．Ｉ．ピグメントブルー１５：４（ＢＡＳＦ社製、商品名「Ｈｅｌｉｏｇｅｎ  Ｂｌｕｅ  Ｄ７１００」）１５ｇ、３−メトキシブチルアセテート３８ｇ、高分子顔料分散剤（ビックケミー・ジャパン（株）製、商品名「Ｄｉｓｐｅｒｂｙｋ−１６１」）４ｇを、ガラスビーズ９０ｇとともにホモジナイザーを用いて２時間分散した。これにアクリル樹脂（綜研化学（株）製、商品名「ケミトリー  Ｌ−２０」）５ｇを３−メトキシブタノール  ３８ｇに溶解したものを加え、３０分間撹拌後、ガラスビーズを除去して、顔料分散液を調製した。
【００７２】
実施例１５
Ｃ．Ｉ．ピグメントブルー１５：４（ＢＡＳＦ社製、商品名「Ｈｅｌｉｏｇｅｎ  Ｂｌｕｅ  Ｄ７１００」）１５ｇ、プロピレングリコールフェニルエーテルアセテート３８ｇ、高分子顔料分散剤（ビックケミー・ジャパン（株）製、商品名「Ｄｉｓｐｅｒｂｙｋ−１６１」）４ｇを、ガラスビーズ９０ｇとともにホモジナイザーを用いて２時間分散した。これにアクリル樹脂（綜研化学（株）製、商品名「ケミトリー  Ｌ−２０」）５ｇをプロピレングリコールフェニルエーテル３８ｇに溶解したものを加え、３０分間撹拌後、ガラスビーズを除去して、顔料分散液を調製した。
【００７３】
実施例１６
Ｃ．Ｉ．ピグメントブルー１５：４（ＢＡＳＦ社製、商品名「Ｈｅｌｉｏｇｅｎ  Ｂｌｕｅ  Ｄ７１００」）１５ｇ、プロピレングリコールメチルエーテルアセテート３８ｇ、高分子顔料分散剤（ビックケミー・ジャパン（株）製、商品名「Ｄｉｓｐｅｒｂｙｋ−１６１」）４ｇを、ガラスビーズ９０ｇとともにホモジナイザーを用いて２時間分散した。これにアクリル樹脂（綜研化学（株）製、商品名「ケミトリー  Ｌ−２０」）５ｇをプロピレングリコールジアセテート３８ｇに溶解したものを加え、３０分間撹拌後、ガラスビーズを除去して、顔料分散液を調製した。
【００７４】
比較例１
Ｃ．Ｉ．ピグメントレッド１７７（チバガイギー社製、商品名「クロモフタールレッドＡ３Ｂ」）１５ｇ、プロピレングリコールメチルエーテルアセテート３８ｇ、高分子顔料分散剤（ビックケミー・ジャパン（株）製、商品名「Ｄｉｓｐｅｒｂｙｋ−１６１」）４ｇをガラスビーズ９０ｇとともにホモジナイザーを用い、２時間分散した。これにアクリル樹脂（綜研化学（株）製、商品名「ケミトリー  Ｌ−２０」）５ｇをプロピレングリコールメチルエーテルアセテート３８ｇに溶解したものを加え、３０分間撹拌後、ガラスビーズを除去して、顔料分散液を調製した。
【００７５】
比較例２
顔料としてＣ．Ｉ．ピグメントレッド１７７（チバガイギー社製、商品名「クロモフタールレッドＡ３Ｂ」）に代えて、Ｃ．Ｉ．ピグメントブルー１５：４（ＢＡＳＦ社製、商品名「Ｈｅｌｉｏｇｅｎ  Ｂｌｕｅ  Ｄ７１００」）を同量使用した以外は、比較例１と同様に分散して、顔料分散液を調製した。
【００７６】
比較例３
顔料としてＣ．Ｉ．ピグメントレッド１７７（チバガイギー社製、商品名「クロモフタールレッドＡ３Ｂ」）に代えて、Ｃ．Ｉ．ピグメントグリーン１６（ＢＡＳＦ社製、商品名「Ｈｅｌｉｏｇｅｎ  Ｇｒｅｅｎ  Ｄ９３６０」）を同量使用した以外は、比較例１と同様に分散して、顔料分散液を調製した。
【００７７】
比較例４
Ｃ．Ｉ．ピグメントレッド１７７（チバガイギー社製、商品名「クロモフタールレッドＡ３Ｂ」）１５ｇ、エチレングリコールエチルエーテルアセテート３８ｇ、高分子顔料分散剤（ビックケミー・ジャパン（株）製、商品名「Ｄｉｓｐｅｒｂｙｋ−１６１」）４ｇを、ガラスビーズ９０ｇとともに、ホモジナイザーを用いて２時間分散した。これにアクリル樹脂（綜研化学（株）製、商品名「ケミトリー  Ｌ−２０」）５ｇをエチレングリコールエチルエーテルアセテート  ３８ｇに溶解したものを加え、３０分間撹拌後、ガラスビーズを除去して、顔料分散液を調製した。
【００７８】
比較例５
顔料としてＣ．Ｉ．ピグメントレッド１７７（チバガイギー社製、商品名「クロモフタールレッドＡ３Ｂ」）に代えて、Ｃ．Ｉ．ピグメントブルー１５：４（ＢＡＳＦ社製、商品名「Ｈｅｌｉｏｇｅｎ  Ｂｌｕｅ  Ｄ７１００」）を同量使用した以外は、比較例４と同様に分散して、顔料分散液を調製した。
【００７９】
比較例６
顔料としてＣ．Ｉ．ピグメントレッド１７７（チバガイギー社製、商品名「クロモフタールレッドＡ３Ｂ」）に代えて、Ｃ．Ｉ．ピグメントグリーン１６（ＢＡＳＦ社製、商品名「Ｈｅｌｉｏｇｅｎ  Ｇｒｅｅｎ  Ｄ９３６０」）を同量使用した以外は、比較例４と同様に分散して、顔料分散液を調製した。
【００８０】
試験例１
実施例１〜１６および比較例１〜６で調製した顔料分散液の初期粘度と４０℃で２週間保存した後の経時粘度を測定し、表１〜３に示した。表１、表２、表３は、それぞれ顔料として、Ｃ．Ｉ．ピグメントレッド１７７（チバガイギー社製、商品名「クロモフタールレッドＡ３Ｂ」）、Ｃ．Ｉ．ピグメントブルー１５：４（ＢＡＳＦ社製、商品名「Ｈｅｌｉｏｇｅｎ  Ｂｌｕｅ  Ｄ７１００」）、Ｃ．Ｉ．ピグメントグリーン１６（ＢＡＳＦ社製、商品名「Ｈｅｌｉｏｇｅｎ  Ｇｒｅｅｎ  Ｄ９３６０」）を用いたものである。顔料分散液は、経時安定性が悪くて、再凝集などの分散状態が悪化した場合には粘度が大幅に上昇する。実施例１〜１６の顔料分散液における２週間後の粘度変化は５ｃＰｓ以下であり、比較例１〜６同様に顔料分散液としての基本的な安定性を有していることがわかる。
【００８１】
【表１】
2007231248.tif 000002
【００８２】
【表２】
2007231248.tif 000003
【００８３】
【表３】
2007231248.tif 000004
【００８４】
試験例２
実施例１〜１６および比較例１〜６で調製した顔料分散液をガラス基板上にスピンコートし、膜厚及びコントラストを測定した。コントラストの測定法は以下の通りである。
バックライト（明拓システム）上で色彩輝度計（トプコンＢＭ−５Ａ）にて２度視野で試料の平行ニコル状態、すなわち、試料を挟んだ位置にある偏光板の偏光軸が平行配置にある場合の輝度（Ｉ平行）と直交ニコル状態での輝度（Ｉ直交）を測定し、平行ニコル状態での輝度と直交ニコル状態での輝度との比（Ｉ平行／Ｉ直交）をコントラストとした。
塗膜の透明性および膜厚およびコントラストの計測結果を表４〜６に示す。表４、表５、表６は、それぞれ顔料として、Ｃ．Ｉ．ピグメントレッド１７７（チバガイギー社製、商品名「クロモフタールレッドＡ３Ｂ」）、Ｃ．Ｉ．ピグメントブルー１５：４（ＢＡＳＦ社製、商品名「Ｈｅｌｉｏｇｅｎ  Ｂｌｕｅ  Ｄ７１００」）、Ｃ．Ｉ．ピグメントグリーン１６（ＢＡＳＦ社製、商品名「Ｈｅｌｉｏｇｅｎ  Ｇｒｅｅｎ  Ｄ９３６０」）を用いたものである。ここで透明性良とは塗膜表面の曇りや微細な段差や波打ちが無い状態を示す。実施例１〜１６は比較例１〜６に比してコントラストが向上している。
【００８５】
【表４】
2007231248.tif 000005
【００８６】
【表５】
2007231248.tif 000006
【００８７】
【表６】
2007231248.tif 000007
【００８８】
試験例３
実施例１〜１６および比較例１〜６で調製した顔料分散液をガラス基板上にスリットコートで塗布した場合およびインクジェットで塗布した場合の塗工性を評価した。結果を表７〜９に示す。表７、表８、表９は、それぞれ顔料として、Ｃ．Ｉ．ピグメントレッド１７７（チバガイギー社製、商品名「クロモフタールレッドＡ３Ｂ」）、Ｃ．Ｉ．ピグメントブルー１５：４（ＢＡＳＦ社製、商品名「Ｈｅｌｉｏｇｅｎ  Ｂｌｕｅ  Ｄ７１００」）、Ｃ．Ｉ．ピグメントグリーン１６（ＢＡＳＦ社製、商品名「Ｈｅｌｉｏｇｅｎ  Ｇｒｅｅｎ  Ｄ９３６０」）を用いたものである。塗工不良とは連続１０時間以上塗布を繰り返した場合にノズルの詰まりや液ダレ、射出部への固形物の付着があるものを示す。ノズルの詰まりや液ダレ、射出部への固形物の付着があると、部分的な塗膜の厚さが異なったり、欠損が生じる原因となる。実施例１〜１６は比較例１〜６に比して塗工不良が発生していないことがわかる。
【表７】
2007231248.tif 000008
【００８９】
【表８】
2007231248.tif 000009
【００９０】
【表９】
2007231248.tif 000010